Brevet FR2672903A1 — publié le 19920821

L'invention concerne la recup-ération de rebuts n'-talliques, en particulier acier à revêtement de zinc, notamment de tôles zinguées. Gc-"néralement on effectue cette récupération par refonte ces rebuts métalliques avec élimination substantielle du zinc superficiel, en enfournant ces rebuts métalliques dans un haut-fourneau ou dans un four à arc. Cependant, cie tels enfournements ne peuvent être faits qu'en quantité très limitée et sont loin de permettre la prise en compte des stocks actuels de tels rebuts métalliques, qui s'amoncellent de façon importante, notamment depuis qu'on utilise des tôles zinguées sur l'une ou les deux faces pour la fabrication de véhicules automobiles. Coopte tenu de cette impossibilité de traiter de telles quantités de tôles zinguées en haut-fourneau et au four à taro, on a examiné si l'on ne pouvait pas mettre en oeuvre les techniques usuelles de fonderie, c savoir le cubilot ou le four à induction. En ce qui concerne le cubilot, on a constaté que ce c?ernier, même lorsqu'il cpère à vent chaud, supporte difficilement une charge supérieure à 25 % de ces tôles. Au delà, on est confronté avec une instabilité de fonctionnement de l appareil et à un problème d'adaptation des moyens de filtration équipant usuellement les cubillots au traitement des fumées chargées en vapeur de zinc.En ce qui concerne le four à induction, les expériences ont montré une inprégnation du réfractaire du creuset par les vapeurs de zinc qui s'y condensent et conduisent ainsi à des courts-circuits des spires des enroulements inducteurs et, de plus, une certaine quantité de zinc se dissout dans la fonte de base, ce qui, même si cela ne conduit pas à une détérioration des propriétés métallurgiques de la fonte, provoque une pollution très importante et très sérieuse des ateliers de fonderie pendant le transfert en poche de la fonte, au cours duquel s'échappent des vapeurs de zinc particulièrement nalsaines pour la santé du personnel environnant. L'invention a pour objet de récupérer de tels rebuts métalliques zingués de façon simple, par refusion dans un four à induction avec une réduction appropriée du zinc dissous et élir.1inaticn substantielle de l essentiel des vapeurs de zinc qui se développent. Cet objectif de l'invention est atteint en ce qu on assure un dégagement sous forme gazeuse du zinc dissous dans le bain métallique par bullage d'un gaz constitué au moins essentiellement d'azote, et en ce qu'on arrête les vapeurs de zinc par filtration appropriée au dessus dudit bain métallique. I1 stest avéré que cette façon ce faire pernt de traiter dans de tels fours des quantités de rebuts métalliques zingués en très grandes proportions, pouvant aller jusqu'à 100 %, sans être confronté avec aucun des inconvénients qui seraient dus aux vapeurs de zinc et cet effet résulte de la coibinaison d'un brassage électraragnétique propre au four à induction, d'une fusion rapide de la tôle zinguée grâce à l'existence d'un pied de bain, d'une distillation immédiate partielle du zinc, et de l'élimination quasi-coeplète d'une partie résiduelle de zinc dissous dans le bain métallique par l effet de l'azote de bullage, dont un débit est maintenu en permanence mais à débit très faible tout à fait admissible pour les moyens de filtration gazeux usuels équipant de tels fours à induction. C'est donc le mérite essentiel de la présente invention d avoir discerné que, parmi les quelques possibilités de retraitement de tôles zinguées qui se présentaient d'emblée à l'esprit de l'homme de métier, l'une d entre elles, qui allait être rejetée à l'expérience pour les raisons indiquées précédenrent, pouvait être finalement adoptée corme particulièrement satisfaisante et cela seulement scus réserve d'une adaptation simple et bien connue en soi mais totalement décisive pour atteindre le but recherché. Selon une forme de mise en oeuvre du procédé, on adjoint, à faible teneur, de l'oxygène à l'azote de bullage, ce qui provoque une légère oxydation du zinc et favorise le dégazage. L'invention met en oeuvre un four de fusion de rebuts métalliques, en particulier d'acier à revêtement de zinc, notanment de tôles "zinguées", ciu type à induction, qui est équipe de moyens d'injection de gaz substantiellement neutre et d'un dispositif cte filtration des fumes. De préférence, les moyens d'injection de gaz sont du type à bouchon poreux équipant le fond de four à induction, mais on peut employer également une tuyère. Un type de tel four est décrit dans le brevet français 1.462.261. REVENDICATIONS 1. Procédé de récupération de rebuts métalliques en particulier d'acier à revêtement de zinc, nctamnent tôles d'acier dites ' zinguées", par refonte dans un four à induction avec élimination substantielle du zinc superficiel, caractérisé en ce qu'on assure un dégagement sous forme gazeuse du zinc dissous dans le bain métallique par bullage d'ur. gaz constitué an moins essentiellement d'azote, et en ce qu'on arrête les vapeurs de zinc par filtration appropriée au dessus dudit bain métallique. 2, Procédé de récupération cte rebuts métalliques selon la revendication 1, caractérisé en ce qu'on adjoint, à faible teneur, de l'oxigène à l'azote de bullage. 3. Four du type à induction pour la fusion de rebuts métalliques, en particulier d'acier à revêtement de zinc notamment tôles d'acier dites "zinguées", caractérisé par des moyens d'injection de gaz substantiellement neutre, et d'un dispositif de filtration des fumées. 4. Four de fusion de rebuts métalliques selon la revendication 3, caractérisé en ce que les moyens d'injection de gaz sont du type bouchon poreux équipant le fond de four. 5. Four de fusion de rebuts métalliques caractérisé en ce que les moyens d'injection de gaz sont du type à tuyère équipant le fond de four.